ТРУБА, СОДЕРЖАЩАЯ ПОЛИЭТИЛЕН С ПОВЫШЕННОЙ УСТОЙЧИВОСТЬЮ К МЕДЛЕННОМУ РОСТУ ТРЕЩИН

1. Труба или дополнительное изделие для труб, содержащая полиэтиленовую композицию, включающую основную смолу, которая содержит:
2
(A) первую этиленовую гомо- или сополимерную фракцию, имеющую скорость течения расплава СТР, измеренную согласно ISO 1133 при 190°С и нагрузке 2,16 кг, в диапазоне от 300 до 600 г/10 мин, и
(B) вторую этиленовую гомо- или сополимерную фракцию,
где фракция (А) имеет меньшую среднюю молекулярную массу, чем фракция (В), и
3
5
где основная смола имеет плотность в диапазоне от 0,945 до 0,949 кг/см, CTP, измеренную согласно ISO 1133 при 190°С и нагрузке 5 кг, в диапазоне от 0,2 до 0,4 г/10 мин, содержание сомономера более 2,0 мас.% и показатель уменьшения вязкости при сдвиге УВС (2,7/210) в диапазоне от 55 до 100.
2.7
2. Труба или дополнительное изделие для труб по п.1, где основная смола имеет вязкость η более 220 кПа·с.
3. Труба или дополнительное изделие для труб по любому из пп.1-2, где труба или дополнительное изделие для труб имеет сопротивление быстрому росту трещин (RCP), измеренное согласно ISO 13477:1997(E), - 7°С или ниже.
4. Труба или дополнительное изделие для труб по п.1, где испытуемый образец трубы имеет время до отказа более 5000 ч в PENT тесте согласно ASTM F 1473 при постоянной нагрузке 2,8 МПа и температуре 80°С.
5. Труба или дополнительное изделие для труб по п.1, где испытуемый образец трубы или дополнительного изделия для труб выдерживает в тесте с надрезом (0,92 МПа, 80°С) по меньшей мере 5000 ч.
2
6. Труба или дополнительное изделие для труб по п.1, где композиция имеет ударную вязкость по Шарпи, измеренную согласно ISO 179/1eA, при 0°С более 15 кДж/м.
3
7. Труба или дополнительное изделие для труб по п.1, где основная смола имеет плотность от 946 до 948 кг/м.
8. Труба или дополнительное изделие для труб по п.1, где фракция (А) представляет собой этиленовый гомополимер.
2
9. Труба или дополнительное изделие для труб по п.1, где фракция (А) имеет СТР, измеренную согласно ISO 1133 при 190°С и нагрузке 2,16 кг, в диапазоне от 350 до 550 г/10 мин.
10. Труба или дополнительное изделие для труб по п.1, где фракция (В) представляет собой этиленовый сополимер, содержащий по меньшей мере один альфа-олефиновый сомономер, содержащий по меньшей мере 6 атомов углерода.
11. Труба или дополнительное изделие для труб по п.1, где содержание сомономера в основной смоле находится в диапазоне от 2,0 до 6,0 мас.%.
21/5
12. Труба или дополнительное изделие для труб по п.1, где основная смола имеет отношение скорости текучести ОСТ в диапазоне от 30 до 60.
13. Труба или дополнительное изделие для труб по п.1, где массовое соотношение фракций (А) и (В) в основной смоле находится в диапазоне от 40:60 до 60:40.
14. Труба или дополнительное изделие для труб по п.1, где испытуемый образец трубы имеет время до отказа по меньшей мере 2500 ч в испытании всего надреза на ползучесть (FNCT) согласно ISO 16770 и уровень напряжения 4 МПа/80°С.
747
15. Труба или дополнительное изделие для труб по п.1, где основная смола имеет вязкость η 450 кПа·с или более.
16. Применение полиэтиленовой композиции, включающей основную смолу, которая содержит:
(A) первую этиленовую гомо- или сополимерную фракцию, и
(B) вторую этиленовую гомо- или сополимерную фракцию,
где фракция (А) имеет меньшую среднюю молекулярную массу, чем фракция (В), и
3
5
где основная смола имеет плотность в диапазоне от 0,945 до 0,949 кг/см, СТРв диапазоне от 0,2 до 0,4 г/10 мин, содержание сомономера более 2,0 мас.% и показатель уменьшения вязкости при сдвиге УВС (2,7/210) в диапазоне от 55 до 100, для производства трубы или дополнительного изделия для труб.